계속 해서 , 이 폴리프로필렌 필름 라미 네이트 알루미늄 합금 판 으로부터 직경 96 ㎜ 의 원판 을 펀칭 하 여 , 프레스 가공 에 의해 원판 주연 부 에 내 외압 에 따른 변형 을 방지 하 기 위한 환상 홈 과 , 그 외주 에 이중 시 밍 용 컬 부 를 성형 하 였 다 . 이 컬 부 내면 에 상기 에서 제작 한 실링 컴 파운드 를 도포 량 이 52 ㎣ 가 되 도록 균일 하 게 도포 하 고 , 100 ℃ 에서 60 분 간 가열 하 여 건조 시켜 원형 덮개 를 제작 하 였 다 .